ПРИМЕНЕНИЕ ПОЛИСУЛЬФИДСОДЕРЖАЩИХ КЛЕЕВ ДЛЯ ПРОИЗВОДСТВА ОКОН

1. Двухкомпонентный клей/уплотнитель, состоящий из связующего компонента и отверждающего компонента, где
A) связующий компонент содержит:
от 5 до 50 вес.% эпоксидированного алкиленполисульфида,
от 5 до 25 вес.%, по меньшей мере, одного пластификатора,
от 30 до 60 вес.% наполнителей,
от 0,5 до 4 вес.% промотора адгезии, и
B) отверждающий компонент содержит:
от 20 до 50 вес.%, по меньшей мере, одного пластификатора,
от 0,1 до 40 вес.%, по меньшей мере, одного жидкого каучука с концевой аминогруппой,
от 1 до 5 вес.% ускорителя,
от 20 до 60 вес.% наполнителей,
от 1 до 10 вес.% технического углерода,
и при этом сумма ингредиентов каждого компонента А или В, соответственно, составляет 100%, и где компоненты А и В должны быть смешаны для отверждения в отношении от 2:1 до 1:2, предпочтительно в отношении 1:1.
2. Клей/уплотнитель по п.1, отличающийся тем, что пластификатором является бензоатный пластификатор.
3. Клей/уплотнитель по п.2, отличающийся тем, что бензоатный пластификатор выбирают из эфиров бензойной кислоты с этиленгликолем, диэтиленгликолем, триэтиленгликолем, тетраэтиленгликолем, пропиленгликолем, дипропиленгликолем, трипропиленгликолем, тетрапропиленгликолем, 2,2,4-триметил-1,3-пентандиолом, неопентилгликолевых эфиров гидроксипивалиновой кислоты и их смесей.
4. Клей/уплотнитель по п.1, отличающийся тем, что промотор адгезии выбирают из группы, состоящей из 3-глицидоксипропил-триметоксисилана, 3-глицидоксипропил-триэтоксисилана, 2-(3,4-эпоксициклогексил)этилтриэтоксисилана, 4-(метилдиэтоксисилил)-1,2-эпоксициклогексана, 3-(3,4-эпоксициклогексил)пропил-три(изобутокси)силана или их смесей.
5. Клей/уплотнитель по п.1, отличающийся тем, что жидким каучуком с концевыми аминогруппами является бутадиен-акрилонитрильный сополимер с концевыми аминогруппами (ATBN).
6. Клей/уплотнитель по п.5, отличающийся тем, что содержание акрилонитрила в ATBN составляет от 10 до 30%, преимущественно от 15 до 25%.
7. Клей/уплотнитель по п.5, отличающийся тем, что молекулярный вес ATBN составляет от 3000 до 5000.
8. Клей/уплотнитель по п.1, отличающийся тем, что отверждающий компонент В содержит дополнительно до 10 вес.% алифатического или циклоалифатического полиамина.
9. Клей/уплотнитель по п.1, отличающийся тем, что отверждающий компонент В дополнительно содержит до 3 вес.% катализатора, выбранного из группы имидазолов, оснований Манниха, гуанидинов, монофункциональных меркаптанов или их смесей.
10. Применение клея/уплотнителя по п.1 для обеспечения вторичного уплотнения в краевой области изоляционного стеклопакета и/или для приклеивания изоляционного стеклопакета к раме в основании канавки фиксированием с использованием фрикционной смеси и/или уплотнения обратной стороны боковой краевой области изоляционных стеклянных листов к параллельным внутренним поверхностям канавки оконной рамы или оконного переплета.